둥근 바닥 플라스크 에 , 7 . 00 g 의 카 보다 이 이미드 부가물 A 1 및 1 . 42 g 의 2 - 에틸 헥 실 아민 을 질소 분위기 하 에서 혼합 하 고 , 혼합물 을 80 ℃ 에서 24 시간 동안 교반 하 였 다 . 이어서 약 2120 cm - 1 에서 의 FT - IR 의 카 보다 이 이미드 밴드 가 완전히 사라졌 다 . 0 . 09 g 의 비닐 트라이 에 톡 시 실란 을 첨가 하 고 , 혼합물 을 실온 까지 냉각 시켰 다 . 얻 어 진 것 은 무취 의 갈색 의 투명 한 액체 였 다 .